이 셀룰로오스 부직포 에 실시 예 1 에 기재 된 방법 으로 광경 화성 수지 조성 액 을 함침 시키 고 , 실시 예 1 에 기재 된 방법 으로 광경 화 시켜 복합체 를 제조 하 였 다 . 얻 어 진 복합체 중 의 셀룰로오스 함량 은 42 중량 ％ 이 며 , 두께 는 83 ㎛ 였 다 . 이 복합체 의 헤이즈 는 38 , 전체 광선 투과율 은 88 ％ 였 다 .